FR 2009310 A1 19700130 FR 6917100 A 19690523 69 17100 1 2009310 La présente invention est. relative à des compositions servant à réaliser des joints dans les techniques du bâtiment ; et elle concerne, plus particulièrement, des ciments de rejointoie-ment utilisables pour combler des joints entre des panneaux de 5 construction voisins pour constituer des murs et cloisons du type dit sec. On connaît des ciments de rejointoiement en vue des applications sus-spécifiées, mais ces compositions se présentent communément sous la forme de substances pulvérulentes qui nécessilo tent une opération du genre gâchage avant usage. Il existe une demande concernant une composition utilisable telle quelle, possédant de bonnes propriétés de stabilité et de travaillabilité, et qui manifeste une bonne souplesse après sa mise en place. On a découvert qu'il est possible de préparer des ciments 15 de rejointoiement possédant de remarquables propriétés de travaillabilité et de souplesse en incorporant une charge minérale à un copolymère d'acétate de vinyle.et de l'ester vinylique d'un acide carboxylique synthétique à prédominance tertiaire lui-même préparé par réaction d'oléfines avec du monoxyde de carbone 20 et de l'eau en présence d'un catalyseur acide. Un tel acide est disponible dans le commerce sous la marque "Versatic" déposée par la Shell Chemical Co. Limited. La composition contient une proportion d'eau suffisante pour lui conférer une consistance qui la rende commodément travaillable. 25 Un exemple typique de l'acide tertiaire utilisé pour cons tituer le copolymère servant à la mise en oeuvre de la présente invention est le "Versatic 911", qui est produit à partir d'oléfines dérivées du pétrole et est un mélange d'acides en C^, C^q et Cia contenant environ 90% d'acides tertiaires et 10% d'acides 30 secondaires, et pratiquement pas d'acide primaire. Cet acide est convertible en son ester vinylique à partir duquel on peut ensuite produire des copolymères avec de l'acétate de vinyle. Ces copolymères se trouvent eux aussi dans le commerce, par exemple sous la forme d'émulsions aqueuses. 35 Un exemple d'une émulsion adéquate en vue des buts que se propose l'invention est celle vendue sous la marque "Polimul 1261" ; elle contient 50% de solides du type copolymère ; on■ peut y ajouter 3,3% de phtalate d'isobutyle, 8,3% d'éthylène glycol et 0,55 % d'agent anti-mousse, ces pourcentages étant 40 basés sur le poids de 1'émulsion. 69 17100 2 2009310 Les compositions préférées selon l'invention contiennent du calcaire ou du talc comme charge principale, les proportions préférées de copolymère et d'autres constituants variant selon la nature précise des charges, afin d'atteindre les meilleures 5 propriétés de travaillabilité. En général, avec ces charges, la composition selon l'invention comprend, en parties en poids, 30 à 80 de calcaire broyé, 0 à 50 de talc, O à 15 de mica, 0 à 8 d'amiante et de 1,5 à 10 (solides) dudit copolymère, conjointement avec suffisamment d'eau pour conférer à la composition une 10 plasticité convenable pour un ciment de rejointoiement. Des compositions ayant ce genre de formule peuvent aussi contenir jusqu'à 0,6 p. d'éther cellulosique, jusqu'à 1 p. de colorant et jusqu'à 0,5 p. d'un agent antiseptique, conjointement avec jusqu'à 0,1% d'agent anti-mousse et jusqu'à 2p. 15 d'éthylène glycol, lorsque ces ingrédients sont incorporés à 1'émulsion. Ci-après sont donnés des exemples, bien entendu non limitatifs, de compositions de rejointoiement qui se sont révélées comme d'un grand intérêt en pratique. 20 Exemple 1»- „ Parties en poids calcaire broyé (100% passant au travers d'un tamis à ouvertures carrées de 0,178 mm de côté) 35 talc (passant au travers d'un tamis à ouvertures 25 carrées de 0,076 mm de côté) 40 mica (passant au travers d'un tamis à ouvertures carrées de 0,211 mm de côté) 8 amidon 2 éther cellulosique (viscosité Brookfield 10000 30 en solution aqueuse à 1%) °>4 pigment 0,15 antiseptique 0,1 émulsion de copolymère ("Polimul 1261" avec les agents d'addition sus-spécifiés) 6 35 eau 54 69 17100 3 2009310 Exemple 2.- Parties en poids calcaire broyé 31 talc 46 5 mica 6 amiante (99,9% passant au travers d'un tamis à ouvertures carrées de 1,20 mm de côté) 4 éther cellulosique (0,2 p. de "Natrosol 250 HR", 0,3 p. de "British Celanese IA") 0,5 10 pigment 0,15 antiseptique 0,1 émulsion de copolymère (comme ci-dessus) 7 eau 43 Des compositions particulièrement avantageuses, ayant un 15 remarquable pouvoir couvrant associé à une grande stabilité, s'obtiennent si on incorpore à la composition de la bentonite à concurrence de jusqu'à 3% de son poids. La bentonite accroît la demande en eau de la part des ingrédients secs et donne une composition de plus grand pouvoir couvrant sans altération de la 20 durée de conservation. Ci-après est un exemple, bien entendu non limitatif, d'une composition contenant de la bentonite. Exemple 3.- Parties en poids" 25 calcaire broyé 35 talc 40 mica 8 éther cellulosique 0,5 pigment 0,15 30 antiseptique 0,3 émulsion de copolymère (comme ci-dessus) 6,5 bentonite 1,0 eau environ 54 69 17100 4 2009310 REVENDICATIONS 1. Composition de rejointoiement utilisable comme ciment dans des joints entre panneaux de construction, caractérisée en ce qu'elle comprend essentiellement une charge minérale, un copo- 5 lymère d'acétate de vinyle et de l'ester vinylique d'un acide carboxylique synthétique en prédominance tertiaire préparé par réaction d'oléfines avec du monoxyde de carbone et de l'eau en présence d'un catalyseur acide, et suffisamment d'eau pour confé rer à la composition une plasticité adéquate pour un ciment de 10 rejointoiement. 2. Composition selon la revendication 1, caractérisée en ce qu'elle comprend essentiellement, en parties en poids, de 30 à 80 de calcaire broyé, de 0 à 50 de talc, de O à 15 de mica, de O à 8 d'amiante, et de 1,5 à 10 (en solides) dudit copolymère. 15 3. Composition selon la revendication 2, caractérisée en ce qu'elle contient additionnellement jusqu'à 0,6 p. d'éther cellulosique, jusqu'à 1 p. de colorant, et jusqu'à 0,5 p. d'antiseptique . 4. Composition selon l'une quelconque des revendications 1 à 20 3, caractérisée en ce qu'elle contient en poids jusqu'à 3% de bentonite.